(57)【要約】第一級又は第二級水酸基を有する１種又は２種以上の炭素数４〜１６のアルコールを、遷移金属ナノ粒子、及び塩基の存在下で二量化させて、ゲルベアルコールを生成させる工程を備える、ゲルベアルコールを製造する方法が開示される。遷移金属ナノ粒子が、配位性有機溶媒を含む溶媒中で遷移金属化合物を加熱することにより生成する粒子である。【特許請求の範囲】
【請求項１】
第一級又は第二級水酸基を有する１種又は２種以上の炭素数４〜１６のアルコールを、遷移金属ナノ粒子、及び塩基の存在下で二量化させて、ゲルベアルコールを生成させる工程を備え、
前記遷移金属ナノ粒子が、配位性有機溶媒を含む溶媒中で遷移金属化合物を加熱することにより生成する粒子である、
ゲルベアルコールを製造する方法。
【請求項２】
前記遷移金属ナノ粒子が、配位性有機溶媒を含む溶媒中でルテニウム化合物又はイリジウム化合物を加熱することにより生成する、ルテニウムナノ粒子又はイリジウムナノ粒子である、請求項１に記載の方法。
【請求項３】
前記塩基が、アルカリ金属又はアルカリ土類金属の水酸化物、アルコキシド又は水素化物を含む、請求項１又は２に記載の方法。
【請求項４】
前記アルコールを、前記アルコール、前記遷移金属ナノ粒子及び前記塩基を含む無溶媒の反応混合物中で二量化させる、請求項１〜３のいずれか一項に記載の方法。
【請求項５】
前記アルコールを、１９０℃以下の温度の条件で二量化させる、請求項１〜４のいずれか一項に記載の方法。
【請求項６】
前記アルコールを、大気圧雰囲気下で二量化させる、請求項１〜５のいずれか一項に記載の方法。
【請求項７】
前記アルコールが、複数回に分けて前記遷移金属ナノ粒子及び前記塩基と混合される、請求項１〜６のいずれか一項に記載の方法。
【発明の詳細な説明】
【技術分野】
【０００１】
本発明は、ゲルベアルコールを製造する方法に関する。
【背景技術】
【０００２】
ゲルベアルコールは、第１級水酸基又は第２級水酸基を有するアルコールを二量化するゲルベ反応により生成するβ−分岐アルコールであり、例えば工業用及び香粧用の原料として工業的に用いられている。ゲルベアルコールを得るためのゲルベ反応として、例えば、炭素等の担体に担持された金属触媒を不均一系の水素化触媒として用いる反応が特許文献１に記載されている。不均一系の金属触媒は、反応終了後に回収して容易に再利用できる点で、均一系の金属触媒よりも経済的に有利である。
【先行技術文献】
【特許文献】
【０００３】
【特許文献１】特表２０１３−５１０１０５号公報
【発明の概要】
【発明が解決しようとする課題】
【０００４】
しかし、不均一系の金属触媒を用いる従来の方法では、ゲルベ反応を進行させるために、例えば２５０℃のような高温を要していた。そこで本発明の一側面の目的は、反応後に容易に回収することが可能な金属触媒を用いながら、より低温での反応によりゲルベアルコールを得ることを可能にする方法を提供することにある。
【課題を解決するための手段】
【０００５】
本発明の一側面は、第一級又は第二級水酸基を有する１種又は２種以上の炭素数４〜１６のアルコールを、遷移金属ナノ粒子、及び塩基の存在下で二量化させて、ゲルベアルコールを生成させる工程を備える、ゲルベアルコールを製造する方法を提供する。前記遷移金属ナノ粒子は、配位性有機溶媒を含む溶媒中で遷移金属化合物を加熱することにより生成する粒子である。【０００６】
この方法に用いられる遷移金属ナノ粒子は、生成物の留去、ろ過等の通常の方法により反応終了後に容易に回収することができる。さらに、この方法によれば、より低温でのアルコールの二量化を進行させて、ゲルベアルコールを得ることができる。
【発明の効果】
【０００７】
本発明に係る方法によれば、反応後に容易に回収することが可能な触媒を用いながら、より低温での反応によりゲルベアルコールを得ることができる。
【発明を実施するための形態】
【０００８】
以下、本発明のいくつかの実施形態について詳細に説明する。ただし、本発明は以下の実施形態に限定されるものではない。
【０００９】
ゲルベアルコールを製造する方法の一実施形態は、第一級又は第二級水酸基を有する１種又は２種以上のアルコールを、遷移金属ナノ粒子及び塩基の存在下でゲルベ反応により二量化させて、ゲルベアルコールを生成させる工程を含む。ここでの二量化は、同種のアルコール分子同士、又は、異なる２種のアルコール分子が反応してゲルベアルコールを生成することを意味する。出発物質として１種のアルコールのみを用い、これを二量化してもよい。
【００１０】
出発物質のアルコールは、第一級又は第二級水酸基を有し、二量化してゲルベアルコールを生成し得る化合物であればよく、直鎖アルキルアルコールであってもよい。出発物質のアルコールの炭素数は、通常４〜１６であるが、８以上であってもよい。
であってもよい。
【００１１】
出発物質のアルコールは、例えば下記式（１）で表される化合物であることができる。
【００１２】
【化１】
2019163640.tif 000002
【００１３】
式（１）中、Ｒ１、Ｒ２及びＲ３は、それぞれ独立に、直鎖状、分岐状又は環状の飽和又は不飽和脂肪族基を示し、Ｒ１、Ｒ２及びＲ３の炭素数は合計で２〜１４である。Ｒ１が炭素数２〜１２の直鎖状、分岐状又は環状の飽和又は不飽和脂肪族基で、Ｒ２及びＲ３が水素原子であってもよい。ここでの脂肪族基は、直鎖アルキル基であってもよい。
【００１４】
式（１）で表される化合物の二量化により、例えば式（２）で表されるゲルベアルコールが生成する。式（２）中の各符号は式（１）中の符号と同義である。
【００１５】
【化２】
2019163640.tif 000003
【００１６】
本実施形態に係る方法におけるゲルベ反応は、出発物質のアルコールが酸化されてカルボニル化合物が生成することと、２分子のカルボニル化合物のアルドール縮合により、カルボニル基及び炭素−炭素二重結合を有する二量体が生成することと、この二量体に水素が付加してゲルベアルコールが生成することとを含むと推定される。遷移金属ナノ粒子は、主に、アルコールの酸化、及び二量体への水素付加に関与すると考えられる。塩基は、主にアルドール縮合に関与すると考えられる。
【００１７】
出発物質のアルコールは、直鎖アルキルアルコールであってもよく、その具体例としては、１−ブタノール、１−ヘキサノール、１−オクタノール、１−デカノール、１−ドデカノール、１−テトラデカノール、１−ヘキサデカノール及びこれらから選ばれる２種の組み合わせが挙げられる。
【００１８】
金属触媒として用いられる遷移金属ナノ粒子は、ナノサイズの粒径を有する粒子であり、金属クラスターの粒子であると考えられる。遷移金属ナノ粒子の平均粒子径は、例えば０．５〜４ｎｍであり、２ｎｍ以下であってもよい。遷移金属ナノ粒子の粒子径は、例えば透過型電子顕微鏡（ＴＥＭ）の像において観察される遷移金属ナノ粒子の最大幅を意味する。
【００１９】
この遷移金属ナノ粒子は、配位性有機溶媒を含む溶媒中で遷移金属化合物を加熱することにより生成する粒子であることができる。この方法により生成する遷移金属ナノ粒子の表面上に配位性有機溶媒が配置され、それにより遷移金属ナノ粒子が保護されていると考えられる。この遷移金属ナノ粒子は、例えば特開２０１１−１２０９７号公報に記載された方法を参照して、合成することができる。
【００２０】
遷移金属ナノ粒子を得るために用いられる遷移金属化合物は、例えば、遷移金属のハロゲン化物、硫酸化物、又は硝酸化物であることができる。遷移金属は、例えば、ルテニウム、イリジウム、パラジウム、ロジウム及び銅からなる群より選ばれる少なくとも１種であってもよく、特に、ルテニウム又はイリジウムであってもよい。ルテニウム又はイリジウムを含む遷移金属ナノ粒子（ルテニウムナノ粒子又はイリジウムナノ粒子）は、配位性有機溶媒を含む溶媒中でルテニウム化合物又はイリジウム化合物を加熱することにより得ることができる。遷移金属化合物に含まれる遷移金属の価数は、特に限定されない。例えば、ルテニウムナノ粒子を得るために用いられるルテニウム化合物が、３価のルテニウム（Ru(III)）、４価のルテニウム（Ru(IV)）、又はこれらの両方を含んでいてもよい。
【００２１】
遷移金属ナノ粒子を得るために用いられる配位性有機溶媒は、遷移金属に配位することが可能な有機溶媒である。配位性有機溶媒は、例えば、アミド系溶媒、アミン系溶媒、アルコール系溶媒、エーテル系溶媒、ケトン系溶媒、エステル系溶媒、ニトリル系溶媒、ニトロ系溶媒、スルホキシド系溶媒、又はこれらから選ばれる２種以上の組み合わせであることができる。アミド系溶媒の例としては、Ｎ,Ｎ−ジメチルホルムアミド（ＤＭＦ）、Ｎ,Ｎ−ジメチルアセトアミド（ＤＭＡ）、１,３−ジメチル−２−イミダゾリジノン（ＤＭＩ）、及びＮ−メチル−２−ピロリドン（ＮＭＰ）等のカルボン酸アミド、並びに、ヘキサメチルホスホリックトリアミド（ＨＭＰＡ）等のリン酸アミドが挙げられる。アミン系溶媒の例としては、トリエチルアミン、ピリジン及びエタノールアミンが挙げられる。アルコール系溶媒の例としては、イソプロパノール、及びプロピレングリコールが挙げられる。エーテル系溶媒の例としては、ジエチルエーテル、ジイソプロピルエーテル、ジオキサン、及びテトラヒドロフラン（ＴＨＦ）が挙げられる。ケトン系溶媒の例としては、アセトン、及び２−ブタノンが挙げられる。エステル系溶媒の例としては、酢酸エチル、及び酢酸メチルが挙げられる。ニトリル系溶媒の例としては、アセトニトリルが挙げられる。ニトロ系溶媒の例としては、ニトロメタンが挙げられる。スルホキシド系溶媒の例としては、ジメチルスルホキシドが挙げられる。配位性有機溶媒は、アミド系溶媒であってもよく、特にＮ,Ｎ−ジメチルホルムアミドであってもよい。
【００２２】
配位性有機溶媒を含む溶媒中で遷移金属ナノ粒子が生成した後、得られた分散液から、配位性有機溶媒で保護された遷移金属ナノ粒子を取り出し、これをゲルベ反応のための触媒として用いることができる。あるいは、分散液をそのまま、又は必要により濃縮してから、ゲルベ反応のための系中に投入してもよい。
【００２３】
ゲルベ反応に用いられる塩基は、アルカリ金属又はアルカリ土類金属の水酸化物、アルコキシド又は水素化物を含んでいてもよい。塩基の例としては、カリウムｔｅｒｔ−ブトキシド、ナトリウムエトキシド、ナトリウムメトキシド、水酸化カリウム、及び水酸化ナトリウムが挙げられる。
【００２４】
アルコールを二量化させるゲルベ反応は、アルコール、遷移金属ナノ粒子及び塩基を含む無溶媒の反応混合物中で、又は、溶媒を含む反応液中で、行うことができる。無溶媒の反応混合物中でのゲルベ反応が、より高い収率及び選択性で目的とするゲルベアルコールを生成させる傾向がある。ただし、無溶媒の反応混合物は、微量の溶媒を含んでいてもよい。例えば、反応混合物の質量を基準とする溶媒の含有量は、３質量％以下、又は１質量％以下であってもよい。
【００２５】
ゲルベ反応を溶媒を含む反応液中で行う場合、溶媒は、例えば、ｔ−ブタノール、イソプロパノールのような、二量化しないアルコール系溶媒、又は、テトラヒドロフランのようなエーテル系溶媒であることができる。反応液中の溶媒の含有量は、出発物質のアルコールの体積に対して、０〜２００体積％であってもよい。
【００２６】
ゲルベ反応において用いられる遷移金属ナノ粒子の量は、出発原料のアルコールの合計量に対するルテニウム原子の比が０．０１〜１モル％となるような量であってもよい。塩基の量は、出発原料のアルコールの合計量に対して、０．１〜５０モル％であってもよい。
【００２７】
アルコールを二量化させるゲルベ反応の反応温度（反応混合物又は反応液の温度）が低いと、スチーム等の比較的安価な熱源を利用できるため、経済的に有利である。また、副生物が生成し難い傾向がある。そのため、反応温度は１９０℃以下、１６０℃以下、１５０℃以下、又は１４０℃以下であってもよい。本実施形態に係る方法によれば、そのような低温でも効率的にゲルベ反応を進行させることができる。反応温度が１９０℃以下であると、遷移金属ナノ粒子の熱分解を抑制しながら、反応を効率的に進行させることができる。反応温度は、４０℃以上であってもよい。ゲルべ反応の工程において、反応温度を変化させてもよい。例えば、ゲルべ反応の工程が、比較的低温の第１段階と、比較的高温の第２段階とを含んでいてもよい。これにより、ゲルべアルコールの収率が更に向上する傾向がある。第１段階の反応温度は、原料のアルコールが融解又は溶解する温度以上であればよい。例えば、第１段階の反応温度が４０℃以上１００℃未満で、第２段階の反応温度が１００℃以上１９０℃以下であってもよい。
【００２８】
出発原料のアルコールの全量を１度に遷移金属ナノ粒子及び塩基と混合してもよく、アルコールを複数回（例えば２回）に分けて遷移金属ナノ粒子及び塩基と混合してもよい。アルコールが導入される回数の上限は、特に制限されないが、例えば５回以下、４回以下又は３回以下であってもよい。アルコールを複数回に分けて導入すると、ゲルべアルコールの収率がより一層向上する傾向がある。例えば、１回目に導入されるアルコール、遷移金属ナノ粒子及び塩基を含む反応混合物又は反応液を攪拌後、２回目以降のアルコールを反応混合物又は反応液に導入してもよい。この場合、１回目のアルコールが導入された反応混合物又は反応液を低温（例えば４０℃以上１００℃未満）で攪拌し、２回目以降のアルコールが導入された反応混合物又は反応液を、より高温（例えば１００℃以上１９０℃以下）で攪拌してもよい。１回目に導入されるアルコールの量が、２回目以降に導入されるアルコールの量よりも少なくてもよい。
【００２９】
アルコールを二量化させるゲルベ反応は、大気圧雰囲気下で行ってもよい。本実施形態に係る方法によれば、加圧を必要とすることなく、効率的にゲルベ反応を進行させることができる。
【００３０】
ゲルベ反応の反応時間は、反応が十分に進行する範囲で調整すればよく、例えば１６時間以上、又は３０時間以上であってもよく、７２時間以下、又は４８時間以下であってもよい。上述のように、ゲルべ反応の工程が、比較的低温の第１段階と、比較的高温の第２段階とを含む場合、第２段階の反応時間がこれら範囲内であってもよい。
【００３１】
反応終了後、ゲルベアルコールを必要により通常の方法で精製することができる。反応終了後の反応混合物又は溶媒を含む反応液から遷移金属ナノ粒子を取り出し、これを再度ゲルベ反応に用いることができる。あるいは、反応混合物又は反応液に出発物質のアルコールを更に加え、ゲルベ反応を再度行ってもよい。
【実施例】
【００３２】
以下、実施例を挙げて本発明についてさらに具体的に説明する。ただし、本発明はこれら実施例に限定されるものではない。【００３３】
＜検討１：金属触媒の種類＞
１−１．遷移金属ナノ粒子の合成
容量２０ｍＬのスクリューバイアル管に、塩化ルテニウム(III)水和物（和光純薬工業株式会社製）０．２６１４ｇ（１ｍｍｏｌ）、蒸留水９ｍＬ、及び濃塩酸（和光純薬工業株式会社製）１ｍＬを入れ、室温で一晩放置して、塩化ルテニウムを濃度０．１Ｍで含む塩化ルテニウム水溶液を得た。【００３４】
三口フラスコにＮ，Ｎ−ジメチルホルムアミド（ＤＭＦ）５０ｍＬを入れた。三口フラスコに還流管を取り付け、三口フラスコを１４０〜１４２℃に加熱したオイルバスで加熱し、ＤＭＦを撹拌した。加熱開始から５分経過した後、塩化ルテニウム水溶液５００μＬを加えた。１０時間の加熱及び撹拌を継続し、ＤＭＦ中に分散するルテニウムナノ粒子（ルテニウムナノクラスター）を生成させた。その後、ルテニウムナノ粒子及びＤＭＦを含む分散液（ルテニウム濃度の計算値：１ｍＭ）を室温まで冷却した。【００３５】
塩化ルテニウム(III)水和物に代えて、塩化イリジウム(III)水和物を用いたこと以外は上記と同様の手順で、イリジウムナノ粒子を含む分散液を得た。【００３６】
１−２．遷移金属ナノ粒子を用いた１−ドデカノールの二量化反応（ゲルベ反応）
【化３】
2019163640.tif 000004
【００３７】
遷移金属ナノ粒子（ルテニウムナノ粒子又はイリジウムナノ粒子）を含む上記分散液１ｍＬをシュレンク管に入れ、エバポレーターによりＤＭＦを留去した。ＤＭＦによって保護された遷移金属ナノ粒子が残存しているシュレンク管に、０．２ｍｍｏｌのカリウムｔｅｒｔ−ブトキシド（ｔＢｕＯＫ）を入れ、シュレンク管内の雰囲気をアルゴンで置換した。シュレンク管に１−ドデカノール（１）２ｍｍｏｌを入れ、反応混合物が入ったシュレンク管を、オイルバスにより１３０℃又は１５０℃で２４時間加熱した。冷却後、反応液をジエチルエーテルで希釈し、内部標準としてのドデカンを加えて、試料液を調製した。この試料液をガスクロマトグラフィーにより分析し、得られたクロマトグラムにおけるピーク面積比に基づいて、出発物質の１−ドデカノールの消費率、及び生成したゲルベアルコール（２）の１−ドデカノール（１）に対する収率を算出した。更に、副生物を含む生成物全体に対する１−ドデカノールの割合（選択性）を、クロマトグラムのピークの面積比に基づいて求めた。【００３８】
比較のため、遷移金属ナノ粒子に代えて、均一系の金属錯体触媒である[Ru(p-cymene)Cl2]2、又は塩化ルテニウム(III)水和物を用いて同様のゲルベ反応を行い、生成物をガスクロマトグラフィーによって分析した。【００３９】
【表１】
2019163640.tif 000005
【００４０】
表１に分析結果を示す。遷移金属ナノ粒子及び塩基の存在下の反応により、比較的低温の１３０℃又は１５０℃でも十分にゲルベ反応が進行して、ゲルベアルコールが得られることが確認された。表中、「ｎ．ｄ．」はピークが検出されなかったことを示す。【００４１】
＜検討２：塩基の種類＞
塩基としてｔＢｕＯＫ、水酸化カリウム（ＫＯＨ）、又は水酸化ナトリウム（ＮaＯＨ）を用い、金属触媒としてルテニウムナノ粒子を用いて、検討１と同様の１３０℃の条件で１−ドデカノールのゲルベ反応を行った。出発物質の消費率と、生成物の収率及び選択性を検討１と同様にガスクロマトグラフィーによって測定した。結果を表２に示す。【００４２】
【表２】
2019163640.tif 000006
【００４３】
表２に分析結果を示す。いずれの塩基を用いた場合でも、１３０℃で十分にゲルベ反応が進行することが確認された。特にカリウム化合物は高い収率及び選択性をもたらす傾向が認められた。【００４４】
＜検討３：希釈溶媒＞
ルテニウムナノ粒子を含む分散液１ｍＬをシュレンク管に入れ、エバポレーターによりＤＭＦを留去した。ＤＭＦによって保護されたルテニウムナノ粒子が残存しているシュレンク管に、０．２ｍｍｏｌのカリウムｔｅｒｔ−ブトキシド（ｔＢｕＯＫ）を入れ、シュレンク管内の雰囲気をアルゴンで置換した。シュレンク管に１−ドデカノール２ｍｍｏｌと、溶媒としてｔ−ブタノール（０．５ｍＬ）、又はトルエン（０．２ｍＬ）を入れた。反応液を撹拌しながら、シュレンク管を、オイルバスにより１３０℃で２４時間加熱した。冷却後、反応溶液に内部標準としてのドデカンを加えて、試料液を調製した。この試料液をガスクロマトグラフィーにより分析して、出発物質の消費率と、生成物の収率及び選択性を測定した。【００４５】
【表３】
2019163640.tif 000007
【００４６】
表３は、検討１の無溶媒反応の結果とともに、分析結果を示す。溶媒を加えた反応液中の反応でも、無溶媒の反応と比較すると収率がやや低いものの、１３０℃の低温でゲルベ反応が進行することが確認された。【００４７】
＜検討４＞
合成試験４−１
四口フラスコにＤＭＦ８００ｍＬを入れた。四口フラスコに還流管を取り付け、四口フラスコを１４０〜１４２℃に加熱しながら、ＤＭＦを攪拌した。四口フラスコの内温が１４０℃となった時点で、塩化ルテニウム溶液（田中貴金属工業社製、ルテニウム含量：８．３５質量％）０．９２ｇを加えた。２４時間から４８時間の加熱及び攪拌を継続し、ＤＭＦ中に分散するルテニウムナノ粒子（ルテニウムナノクラスター）を生成させた。その後、ルテニウムナノ粒子及びＤＭＦを含む分散液を室温まで冷却した。【００４８】
ルテニウムナノ粒子及びＤＭＦを含む分散液３７５ｍＬを四口フラスコに入れ、１２０℃に加熱しながら、ＤＭＦを減圧留去した。ＤＭＦによって保護されたルテニウムナノ粒子が残存している四口フラスコに、１３５．５ｇの１−ドデカノール、及び４．１３ｇの水酸化カリウム（フレーク、純度９５％）を入れ、フラスコ内の雰囲気を窒素で置換した。フラスコ内の反応混合物を７０〜８０℃に加熱しながら３時間攪拌した。次いで、反応混合物を１５０℃に加熱しながら、２４時間攪拌した。その後、反応混合物から採取した試料をメチル−ｔｅｒｔ−チルエーテルで希釈した。希釈液をガスクロマトグラフィー（ＧＣ）により分析し、得られたクロマトグラムにおける面積比に基づいて、生成したゲルベアルコールの１−ドデカノールに対する収率を算出した。【００４９】
合成試験４−２
ルテニウムナノ粒子を含む分散液の量を７５ｍＬに変更したこと以外は合成試験４−１と同様の操作により反応を行い、生成したゲルベアルコールの１−ドデカノールに対する収率を算出した。【００５０】
合成試験４−３
合成試験４−１と同様のルテニウムナノ粒子及びＤＭＦを含む分散液７５ｍＬを、四口フラスコに入れ、１２０℃に加熱しながら、ＤＭＦを減圧留去した。ＤＭＦによって保護されたルテニウムナノ粒子が残存している四口フラスコに、２７．１ｇの１回目の１−ドデカノール、及び４．１３ｇの水酸化カリウム（フレーク、純度９５％）を入れ、フラスコ内の雰囲気を窒素で置換した。フラスコ内の反応混合物を７０〜８０℃に加熱しながら３時間攪拌した。次いで、フラスコ内の反応混合物に１０８．４ｇの２回目の１−ドデカノールを加えてから、反応混合物を１５０℃に加熱しながら２４時間攪拌した。その後、反応混合物から採取した試料をメチル−ｔｅｒｔ−ブチルエーテルで希釈した。希釈液をガスクロマトグラフィー（ＧＣ）により分析し、得られたクロマトグラムにおける面積比に基づいて、生成したゲルベアルコールの１−ドデカノールに対する収率を算出した。【００５１】
試験例４−４〜４−８
アルコールの種類、及び２回目のアルコールの添加量を表４に示すように変更したこと以外は試験例４−３と同様にして、２回に分けてアルコールを添加する方法によってゲルべアルコールを生成させた。生成したゲルベアルコールの出発物質のアルコールに対する収率をＧＣ分析によって求めた。【００５２】
試験例４−９，４−１０
２回目のアルコール投入後の反応混合物の温度を１５０℃から１６０℃に変更したこと以外は試験例４−７又は４−８と同様にして、ゲルべアルコールを生成させた。生成したゲルベアルコールの１−テトラデカノール又は１−ヘキサデカノールに対する収率をＧＣ分析によって求めた。【００５３】
【表４】
2019163640.tif 000008
【００５４】
表４に結果を示す。合成試験４−１と上述の検討２の結果等との比較から、反応混合物を比較的低温で攪拌後、高温に昇温することにより、ゲルべアルコールの収率が向上する傾向が認められた。また、アルコールを２回に分けて反応混合物に導入することにより、ルテニウムナノ粒子の量が少ないときでも、より高い収率でゲルべアルコールが生成することも確認された。【００５５】
＜検討５＞
合成試験５−１
合成試験４−１と同様のルテニウムナノ粒子及びＤＭＦを含む分散液７５ｍＬを、四口フラスコに入れ、１２０℃に加熱しながら、ＤＭＦを減圧留去した。ＤＭＦによって保護されたルテニウムナノ粒子が残存している四口フラスコに、２７．１ｇの１回目の１−デカノール、及び８．２６ｇの水酸化カリウム（フレーク、純度９５％）を入れ、フラスコ内の雰囲気を窒素で置換した。フラスコ内の反応混合物を７０〜８０℃に加熱しながら３時間攪拌した。次いで、フラスコ内の反応混合物に２４３．９ｇの２回目の１−デカノールを加えてから、反応混合物を１５０℃に加熱しながら４８時間攪拌した。２４時間後及び４８時間の攪拌後の反応混合物から採取した試料を、メチル−ｔｅｒｔ−ブチルエーテルで希釈した。希釈液をガスクロマトグラフィー（ＧＣ）により分析し、得られたクロマトグラムにおける面積比に基づいて、生成したゲルベアルコールの１−デカノールに対する収率を算出した。【００５６】
合成試験５−２，５−３
アルコールとして１−テトラデカノール（ミリスチルアルコール）、又は１-ヘキサデカノール（セタノール）を用い、ルテニウムナノ粒子分散液及びアルコールの仕込量を表５に示すように変更したこと以外は合成試験５−１と同様のゲルベ反応を行い、ゲルべアルコールの収率をＧＣ分析によって求めた。【００５７】
【表５】
2019163640.tif 000009
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
第一級又は第二級水酸基を有する１種又は２種以上の炭素数４〜１６のアルコールを、遷移金属ナノ粒子、及び塩基の存在下で二量化させて、ゲルベアルコールを生成させる工程を備え、
前記遷移金属ナノ粒子が、配位性有機溶媒を含む溶媒中でルテニウム化合物又はイリジウム化合物を加熱することにより生成する、ルテニウムナノ粒子又はイリジウムナノ粒子である、
ゲルベアルコールを製造する方法。
【請求項２】
前記塩基が、アルカリ金属又はアルカリ土類金属の水酸化物、アルコキシド又は水素化物を含む、請求項１に記載の方法。
【請求項３】
前記アルコールを、前記アルコール、前記遷移金属ナノ粒子及び前記塩基を含む無溶媒の反応混合物中で二量化させる、請求項１又は２に記載の方法。
【請求項４】
前記アルコールを、１９０℃以下の温度の条件で二量化させる、請求項１〜３のいずれか一項に記載の方法。
【請求項５】
前記アルコールを、大気圧雰囲気下で二量化させる、請求項１〜４のいずれか一項に記載の方法。
【請求項６】
前記アルコールが、複数回に分けて前記遷移金属ナノ粒子及び前記塩基と混合される、請求項１〜５のいずれか一項に記載の方法。
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
第一級又は第二級水酸基を有する１種又は２種以上の炭素数４〜１６のアルコールを、遷移金属ナノ粒子、及び塩基の存在下で二量化させて、ゲルベアルコールを生成させる工程を備え、
前記遷移金属ナノ粒子が、配位性有機溶媒を含む溶媒中でルテニウム化合物又はイリジウム化合物を加熱することにより生成する、ルテニウムナノ粒子又はイリジウムナノ粒子であり、
前記配位性有機溶媒が、アミド系溶媒、アミン系溶媒、アルコール系溶媒、エーテル系溶媒、ケトン系溶媒、エステル系溶媒、ニトリル系溶媒、ニトロ系溶媒、スルホキシド系溶媒、又はこれらから選ばれる２種以上の組み合わせである、
ゲルベアルコールを製造する方法。
【請求項２】
前記塩基が、アルカリ金属又はアルカリ土類金属の水酸化物、アルコキシド又は水素化物を含む、請求項１に記載の方法。
【請求項３】
前記アルコールを、前記アルコール、前記遷移金属ナノ粒子及び前記塩基を含む無溶媒の反応混合物中で二量化させる、請求項１又は２に記載の方法。
【請求項４】
前記アルコールを、１９０℃以下の温度の条件で二量化させる、請求項１〜３のいずれか一項に記載の方法。
【請求項５】
前記アルコールを、大気圧雰囲気下で二量化させる、請求項１〜４のいずれか一項に記載の方法。
【請求項６】
前記アルコールが、複数回に分けて前記遷移金属ナノ粒子及び前記塩基と混合される、請求項１〜５のいずれか一項に記載の方法。
【国際調査報告】
2019163640.tif 000010
2019163640.tif 000011
2019163640.tif 000012
2019163640.tif 000013